FR 3119047 A1 20220722 FR 2100563 A 20210121 L’invention concerne un composant formant au moins connexion mécanique comportant un substrat (32), muni, sur une de ses faces (32a), d’au moins un micro-élément (20a-20e, 20b’, 20 1 -20 4 ) de connexion en silicium, s’étendant selon une direction perpendiculaire à ladite face, ayant une paroi latérale dont au moins une partie a une direction faisant un angle non nul avec ladite direction perpendiculaire au substrat. Figure pour l’abrégé : Figure 3A STRUCTURE DE MICRO-INSERT A ARMATURE EN SILICIUM DOMAINE TECHNIQUE ET ART ANTERIEUR L’invention concerne les techniques d’interconnexion par insertion, dont plusieurs réalisations sont déjà connues pour l’assemblage de composants microélectroniques. Une première technique est illustrée en et est connue du document FR 2 876 244 : selon cette technique, on réalise un assemblage de composants 10, 11 par insertion de pointes conductrices 12 dures dans des protubérances 14 conductrices ductiles formées sur des plots 9. Les pointes sont par exemple obtenues par dépôt métallique, gravure, croissance électrolytique, nano-impression métallique ou croissance de nanotubes alignés à partir de plots 8. Le document FR2977370 décrit des interconnexions à base de micro-tubes. Une telle interconnexion est illustrée en et comporte une âme métallique creuse (50 sur la ) et une couche métallique (70) constituée d’un métal inoxydable recouvrant la face interne de l’âme métallique afin de la protéger de l’oxydation. Les inconvénients principaux de ces interconnexions résident dans le nombre d’étapes nécessaires à leur fabrication. De plus, certaines étapes de fabrication ne sont pas « standard ». Par ailleurs, sur certaines coupes observées, les micro-tubes apparaissent dégradés (pliés ou cassés lors de l’étape d’insertion). Ainsi malgré des avantages certains par rapport à d’autres technologies d’interconnexion, en particulier pour la réalisation d’assemblages hétérogènes, il faut encore trouver de nouvelles structures et de nouveaux procédés de réalisation de micro-tubes. On cherche notamment de nouvelles structures dont les procédés de réalisation soient plus simples que ceux des structures connues. L’invention concerne d’abord un composant formant au moins connexion mécanique comportant un substrat, muni, sur une de ses faces, d’au moins un micro-élément, ou micro-insert, en silicium, s’étendant selon une direction perpendiculaire à ladite face, ayant une paroi latérale dont au moins une partie a une direction faisant un angle non nul avec ladite direction perpendiculaire au substrat. Un composant selon l’invention est apte à être connecté mécaniquement avec un autre composant muni, sur une de ses faces, d’un ou plusieurs plots de connexion, par exemple une ou plusieurs protubérances, de préférence en un matériau ductile. L’invention permet de réaliser un élément d’interconnexion avec une bonne tenue mécanique. Un élément d’interconnexion d’un composant selon l’invention a par exemple une section, dans un plan perpendiculaire à ladite direction, de forme circulaire ou en croix. En variante, ladite section a une forme de couronne, l’élément d’interconnexion formant un micro-tube. Selon un exemple, un élément d’interconnexion selon l’invention est en forme de micro-pointe. Ladite paroi latérale peut comporter une surface festonnée et/ou présentant une rugosité et/ou des pics et/ou des stries. Par exemple, l’élément d’interconnexion est réalisé avec la technologie DRIE. Cette technologie permet de créer des profils et une rugosité de flanc favorables à une fonction d’hybridation, assurant une bonne tenue mécanique mais aussi une bonne qualité du contact électrique dans les cas où l’on cherche, à la fois, une hybridation mécanique et électrique. L’élément d’interconnexion peut être par exemple en silicium polycristallin ou silicium amorphe. L’élément d’interconnexion peut avoir également des propriétés conductrices lui permettant également de contribuer à une fonction d’interconnexion électrique. Pour cette raison, au moins un micro-élément: - peut être dopé pour être conducteur et ainsi participer activement à la conductivité électrique du composant; - et/ou être revêtu d’une couche métallique d’interface (par exemple en Au, Pt ou Al) ; si la paroi latérale comporte une surface festonnée et/ou présentant une rugosité, cette couche aura de préférence une épaisseur limitée, par exemple comprise entre 20 nm et 100 nm afin de conserver la présence de festons et/ou la rugosité en surface de cette couche métallique d’interface. Si l’élément d’interconnexion a des propriétés conductrices, le substrat peut comporter au moins une partie d’un circuit électrique ou électronique et des moyens de connexion permettant de connecter électriquement ledit micro - élément et ladite partie de circuit. Selon une réalisation, le micro - élément est au contact d’une sous-couche d’interface, disposée sur la surface du substrat. Cette sous-couche d’interface est par exemple en SiO 2 , ou en SiN, ou en Ti, ou en un alliage Ti/TiN, ou en Al ou en Cu. En variante, notamment si l’élément d’interconnexion a des propriétés conductrices, cette sous-couche d’interface est en un élément conducteur électriquement, par exemple en Ti, ou Ti/TiN ou en Al. Quel que soit son matériau, cette sous-couche d’interface peut avoir une épaisseur comprise par exemple entre 5 nm et 100 nm. Au moins un micro - élément peut comporter une couche ou un pied d‘ancrage sur ladite face du substrat. Un composant selon l’invention peut comporter une pluralité d’élément d’interconnexion tels que décrits ci-dessus. L’invention concerne également un dispositif hybride comportant un composant, par exemple un composant électronique, muni d’au moins un plot d’interconnexion, par exemple en un matériau ductile, au moins un composant selon l’invention, tel que décrit ci-dessus ou dans la suite de cette demande, dont au moins un élément d’interconnexion est inséré dans ledit plot d’interconnexion. L’invention concerne également un procédé de réalisation d’un composant formant au moins connexion mécanique, comportant au moins un élément d’interconnexion mécanique sur un substrat, ou d’un composant tel que décrit ci-dessus, ce procédé comportant : a) - une étape de formation d’une couche ou d’un substrat en silicium sur une face dudit substrat ; b) - une étape de gravure, par technique DRIE, de ladite couche ou dudit substrat pour former au moins un élément d’interconnexion s’étendant selon une direction perpendiculaire à ladite face du substrat. Le ou les élément(s) d’interconnexion mécanique s’étend(ent) selon une direction perpendiculaire à ladite face, et a/ont une paroi latérale dont au moins une partie a une direction faisant un angle non nul avec ladite direction perpendiculaire au substrat. En variante, ladite paroi latérale est droite ou sensiblement perpendiculaire par rapport au substrat, mais cette paroi comporte des motifs dont au moins une partie a une direction faisant un angle non nul avec ladite direction perpendiculaire au substrat. La mise en oeuvre de la technique « DRIE » permet de réaliser une surface festonnée et/ou présentant une rugosité et/ou des pics et/ou des stries, plus généralement présentant un motif favorable à une fonctions d’hybridation, assurant une bonne tenue mécanique mais aussi une bonne qualité du contact électrique dans les cas où l’on cherche, à la fois, une hybridation mécanique et électrique. Au moins un élément d’interconnexion peut avoir une section, dans un plan parallèle à ladite face du substrat, en forme de couronne ou de forme circulaire ou en croix. D’autres formes sont également possibles. Par exemple, au moins un élément d’interconnexion est en forme de micro-tube et a une section, dans un plan parallèle à ladite face du substrat, en forme de couronne, l’étape b) de gravure laissant subsister un creux à l’intérieur dudit élément. Avant l’étape a), une couche d’interface peut avoir été formée entre la couche de silicium et la surface du substrat. L’étape de gravure peut être réalisée sur une partie seulement de l’épaisseur de la couche en silicium. Un procédé selon l’invention peut comporter en outre une étape de dépôt d’une couche métallique sur au moins un élément d’interconnexion et/ou le silicium peut être dopé pour le rendre conducteur. Dans les 2 cas, le substrat peut comporter au moins une partie de circuit auquel l’élément d’interconnexion peut être connecté électriquement. Selon une réalisation, la couche en silicium est au contact d’une sous-couche d’interface, disposée sur la surface du substrat. L’étape de gravure peut permettre de réaliser au moins un micro-élément comportant un pied d‘ancrage sur ladite face du substrat. L’invention concerne également un procédé d’assemblage d’un composant muni d’au moins un plot conducteur, de préférence en matériau ductile, et d‘un composant selon l’invention, comportant : - une étape d’alignement des 2 composants, au moins un élément d’interconnexion du composant selon l’invention faisant face à au moins un plot conducteur ; - une étape de rapprochement des 2 composants, et d’insertion d’au moins un élément d’interconnexion du composant selon l’invention dans au moins un plot conducteur. Les matériaux mis en oeuvre dans le cadre d’un procédé selon l’invention peuvent être ceux énoncés ci-dessus en lien avec la présentation d’un composant selon l’invention et de ses variantes. et représentent des structures d’interconnexion de type connu, représentent divers exemples d’éléments d’interconnexion selon l’invention, en forme de micro-tube ; représente une portion d’un élément d’interconnexion selon l’invention, en forme de micro-tube ; illustrent l’assemblage d’un substrat muni d’un élément d’interconnexion selon l’invention avec un composant muni d’un plot de connexion ; est une photographie MEB d’un élément d’interconnexion selon l’invention, en forme de micro-tube, après gravure DRIE; représentent d’autres formes d’éléments d’interconnexion selon l’invention ; représentent des étapes d’un procédé de réalisation d’un élément d’interconnexion selon l’invention; représentent des étapes d’un procédé de réalisation d’un élément d’interconnexion selon l’invention, en forme de micro-tube; représentent des étapes d’un autre procédé de réalisation d’un élément d’interconnexion selon l’invention; sont des étapes d’assemblage d’un composant ou circuit muni d’élément d’interconnexion selon l’invention avec un composant muni de plots de connexion ; représentent chacune un composant muni d’éléments d’interconnexion selon l’invention, insérés dans des plots d’un autre composant. Différents exemples de profils d’un élément (ou micro- élément) d’interconnexion selon l’invention sont représentés en figures 3A-3E. D’autres exemples sont donnés dans la suite de la description. Un tel élément 20a,…20e comporte un micro-tube s’étendant selon une direction sensiblement perpendiculaire à la surface 32a du substrat 32 sur lequel il repose. Ce tube définit une zone intérieure 26a,…26e creuse, dont le fond est constitué par la surface 32a sur laquelle le micro-tube est formé. Dans le cas de la présence d’une couche d’interface 221 sur le substrat, comme illustré en figures 10A et 10B, le fond est constitué par la surface 221a de cette couche 221 sur laquelle le micro-tube est formé. Dans le cas d’une gravure partielle de la couche dans laquelle le micro-tube est réalisé, comme illustré en figures 9C et 9D, le fond est constitué par le matériau de la couche elle-même. La surface de cet élément peut avoir un profil droit ( ) ou à pente positive ( ) ou négative ( ). Des profils non linéaires peuvent également être mis en œuvre, c’est-à-dire que l’intersection de la surface de l’élément avec un plan perpendiculaire au substrat sur lequel il est réalisé n’est pas une droite et comporte au contraire au moins une courbure : c’est le cas des micro-tubes représentés en figures 3D et 3E. Selon des exemples de dimensionnement des micro-tubes : - le diamètre externe D e d’un micro-tube est par exemple compris entre 2 µm et 10 µm ; - et/ou le diamètre interne D i d’un micro-tube est par exemple compris entre 1 µm et 5 µm ; - et/ou la paroi d’un micro-tube a par exemple une épaisseur e (mesurée dans un plan parallèle à la surface 32a) comprise entre 0.1 µm et 1 µm ; - et/ou un micro-tube a une hauteur H comprise entre 2 µm et 5 µm ; - et/ou un micro-tube a un rapport d’aspect H/e compris entre 2 et 50, ou de préférence entre 2 et 20 ou encore plus préférentiellement entre 2 et 5. Comme on le voit sur les différentes figures 3A-3E, au moins une partie de la surface extérieure et/ou intérieure de l’élément a une tangente faisant un angle non nul avec la direction perpendiculaire à la surface 32a. De plus, des stries ou cannelures ou festons peuvent être réalisés en surface extérieure ou intérieure, comme illustré en et en . Dans tous les cas, l’élément d’interconnexion s’étend globalement selon une direction perpendiculaire au substrat 32, mais au moins une partie de sa paroi latérale a une direction faisant un angle non nul ladite direction. En variante, la paroi latérale est droite ou sensiblement perpendiculaire par rapport au substrat, mais elle comporte des motifs dont au moins une partie a une direction faisant un angle non nul avec ladite direction perpendiculaire au substrat, comme expliqué ci-dessous en lien avec la . On a représenté sur cette un agrandissement d’une partie de l’élément 20a de la , sur la surface duquel on voit un aspect de « festonnage » (« scalloping »), sous forme ici d’une suite de segments d'arcs rentrants, une tangente à chacun de ces segments (les directions de 2 de ces tangentes sont représentées en ) étant non parallèle à la direction AA’ le long de laquelle l’élément 20a s’étend. En variante, d’autres motifs, qui se répètent le long de la surface de l’élément, par exemple en forme de stries et/ou de pics et/ou de rugosité(s) peuvent être réalisés. Ces différents motifs ont par exemple une profondeur (différence entre point le plus haut et point le plus bas du motif) comprise entre 10 nm et 50 nm et/ou un pas entre motifs voisins compris par exemple entre 50 nm et 300 nm. Ces différents motifs peuvent aussi être réalisés en surface des éléments 20b-20e des figures 3B-3E. Ainsi, on voit en un élément d’interconnexion 20b’ ayant la forme illustrée en , mais avec des surfaces festonnées. Tous ces motifs résultent du procédé de réalisation, de préférence de type DRIE comme expliqué ci-dessous. Un élément d’interconnexion d’un substrat selon l’invention peut avoir une fonction seulement mécanique, comme illustré en figures 5A-5C, commentées ci-dessous. Mais chaque élément d’interconnexion, qu’il ait la forme d’un micro-tube 20a,…20e, ou une forme différente, peut être en contact avec un via du substrat 32. Comme on peut le comprendre avec la , sur laquelle les éléments d’interconnexion ont une forme différente de celle d’un micro-tube, ce via 30 peut être lui-même relié à un élément de circuit 33 électrique ou électronique ou à un circuit électrique ou électronique 33 réalisé dans le substrat 32 ; on explique plus loin comment un élément d’interconnexion, peut avoir une quelconque des formes décrites dans la présente demande, et peut assurer une fonction de connexion électrique. Les figures 5A-5C représentent un exemple d’insertion de l’élément d’interconnexion 20b’ selon l’invention, lequel est introduit dans un plot de contact 40 d’un substrat 42, de préférence en un matériau ductile, par exemple en aluminium ou en Indium. Cette configuration permet d’obtenir une pression résiduelle de contact mécanique après insertion qui est plus importante que celle qui résulte de la mise en oeuvre des éléments d’interconnexion connus dans l’état l’art, lesquels comportent des parois verticales et relativement lisses : ainsi, en , une force F est exercée sur le substrat afin de séparer celui-ci du substrat 42, mais les motifs, par exemple en forme de festons ou de stries ou de pics ou de rugosités de la surface de l’élément d’interconnexion 20b’ permettent d’opposer une résistance supplémentaire à cette force F, résistance qui serait inférieure dans le cas de parois verticales et relativement lisses. La représente les pressions de contact qui s’exercent sur les parois de cet élément d’interconnexion 20b’, minimisant, lorsque cet élément d’interconnexion a en outre une fonction électrique, la résistance électrique d’hybridation ; autrement dit, dans le cas d’une fonction électrique, les pressions de contact favorisent une meilleure conductivité électrique. La représente un exemple d’élément d’interconnexion selon l’invention, ayant une structure de micro-tube, réalisé dans du Si bulk. Une gravure DRIE (« Deep Reactive Ionic Etching ») d’une couche ou d’un substrat en silicium permet de structurer les flancs de la zone gravée et d’avoir un effet de « scalloping » (ou de « festonnage » ou de « stries » ou de « rugosité »), en particulier comme expliqué ci-dessus en lien avec les figures 3A-5C ou avec la . Plus particulièrement, la technique de gravure DRIE alterne des étapes de gravure et de passivation. Elle est expliquée dans l’article de Y.Mita et al. intitulé « Aspect ratio dependent scalloping attenuation in drie and an application to low-loss fiber-optical switches », doi: 10.1109/MEMSYS.2006.1627749, 19th IEEE International Conference on Micro Electro Mechanical Systems, Istanbul, 22-26 Janvier 2006, p.114-117 et dans US 5501893. Une pente, comme on le voit par exemple en figures 3B, 3C, 5A peut être créée par ce type de procédé, par exemple en jouant sur la tension de polarisation lors de sa mise en oeuvre. On peut éventuellement faire évoluer les conditions de mise en œuvre tout au long de la gravure pour avoir une pente évolutive (comme illustré sur les diverses figures 3A-3E). Les éléments d’interconnexion selon l’invention sont de préférence réalisés en silicium, par exemple en silicium monocristallin ; en variante, ils sont en silicium polycristallin ou en silicium amorphe, par exemple issu d’un dépôt. Le silicium peut être dopé; par exemple, il est suffisamment dopé pour être conducteur et ainsi participer activement à la conductivité électrique de l’élément d’interconnexion lorsqu’il est hybridé dans un élément de contact, par exemple un plot, d’un autre substrat. En variante, ou en combinaison avec un dopage (lequel contribue alors à la conduction électrique globale), au moins un élément de connexion en silicium peut être rendu conducteur électrique par un revêtement d’une couche métallique 210 (voir par exemple les figures 10C et 12B). Si la paroi latérale comporte, comme en figures 10C et 12B, une surface festonnée et/ou présente une rugosité et/ou des pics et/ou des stries, cette couche 210 aura de préférence une épaisseur limitée, par exemple comprise entre 20 nm et 100 nm, afin de conserver la présence de festons et/ou la rugosité et/ou les pics et/ou les stries en surface de cette couche métallique d’interface. Dans les 2 cas (dopage du silicium ou revêtement métallique), un élément d’interconnexion conducteur peut être en contact, directement ou par une sous-couche 221 métallique, avec des moyens conducteurs du substrat 32, par exemple un via 30 comme représenté en . Un élément d’interconnexion selon l’invention ayant une forme de micro-tube a été décrit ci-dessus. Cependant, un élément d’interconnexion selon l’invention peut avoir une autre forme géométrique, par exemple en pointe, en croix, ou en cylindre, tout en s’étendant selon une direction sensiblement perpendiculaire à la surface 32a du substrat 32 sur laquelle il repose. Des vues, en coupe (selon un plan parallèle au substrat sur lequel chacun d’entre eux est formé) et de côté, sont représentées en figures 7A-7B pour un élément 22 en forme de croix et en figures 8A-8B pour un élément 24 en forme de cylindre ; la ou les parois présentent les motifs en « festons » (ou autres types de motifs) déjà décrits ci-dessus ; les matériaux et procédés utilisés pour réaliser ces autres formes peuvent être ceux mentionnés ci-dessus, l’élément d’interconnexion pouvant avoir, ou pas, des propriétés de conductivité électrique selon l’application. La forme du masque utilisé pour la gravure de ces éléments est adaptée en fonction de la forme de l’élément d’interconnexion à réaliser. Selon des exemples de dimensionnement de ces éléments d’interconnexion : - le diamètre e du cylindre de la est par exemple compris entre 0,1µm et 0,5µm ; - la croix de la a des branches d’épaisseur e et/ou une taille E, ou une dimension maximum, mesurée dans un plan parallèle à la surface 32a du substrat 32 par exemple comprise entre 1µm et 5µm ; - et/ou un micro - élément a un rapport d’aspect H/e compris entre 2 et 50, ou de préférence entre 2 et 20 ou encore plus préférentiellement entre 2 et 5. Des variantes de ces autres formes peuvent être réalisées, avec une ou des pente(s) latérale(s) positive(s) (comme en ), négative(s) (comme en ), non linéaire(s) (comme en ou 3E). Un élément d’interconnexion peut être par exemple obtenu par gravure d’une couche de silicium, par exemple comme illustré en figures 9A et 9B. Dans l’exemple de ces figures, dans une première étape ( ), la surface 32a d’un substrat 32 est recouverte d’une couche de silicium 220. Cette couche 220 est ensuite gravée, éventuellement partiellement ( ), par technique « DRIE » sur tout ou partie de son épaisseur à l’aide d’un masque (non représenté sur les figures) qui va définir la forme de chaque élément d’interconnexion, par exemple la forme d’un micro-tube comme sur l’une des figures 3A-3E. Il est à noter qu’une gravure directe dans un substrat de Si, sans dépôt d’une couche 220 est également possible, surtout dans le cas où l’aspect mécanique est recherché. Selon une réalisation particulière (comme illustré en ), on ne grave qu’une partie, par exemple 80-90%, de l’épaisseur de la couche 220, ce qui permet de conserver une couche ou un pied d’ancrage 220a plus ou moins large sur le substrat, renforçant ainsi la tenue mécanique de l’ensemble. Une gravure (lithographie, puis gravure RIE) permet de délimiter latéralement un tel pied d’ancrage. Les figures 9C et 9D illustrent le cas d’une gravure partielle (DRIE) de la couche 220 en vue de former un micro-tube 20a, la couche de matériau résiduel (par exemple compris entre 100 nm et 200 nm) sur le substrat 32 pouvant être délimitée latéralement par gravure (lithographie, puis gravure RIE, ). Dans ces 2 cas (figures 9A et 9B), on a là encore une surface d’ancrage ( ) ou un pied d’ancrage ( ) sur le substrat 32. En variante, comme illustré en figures 10A - 10C, une sous-couche 221 d’interface peut être disposée sous la couche 220, à partir de laquelle un élément d’interconnexion peut être obtenu par gravure, ce qui permet : - du point de vue mécanique : d’augmenter l’adhérence et la tenue mécanique de l’ensemble constitué par la couche 220 et l’élément d’interconnexion ; - éventuellement, du point de vue électrique (cas de la ): une reprise de contact électrique de l’élément d’interconnexion via cette sous-couche. La sous-couche 221 d’interface est par exemple en SiO 2 ou en SiN (ces 2 exemples ne permettant pas une connexion électrique), ou en Ti, ou en un alliage Ti/TiN, ou en Al. Elle a par exemple une épaisseur de quelques nm à quelques dizaines de nm, par exemple encore comprise entre 5 nm et 100 nm. La représente le cas où l’élément d’interconnexion en silicium a été rendu conducteur électrique par un revêtement 210 d’une couche métallique, en contact électrique avec la sous-couche 221 d’interface, laquelle est alors en matériau conducteur, par exemple en Ti, ou en un alliage Ti/TiN, ou en Al. Cette réalisation permet d’avoir un bon contact électrique d’insertion (dans un plot métallique) de type métal/métal. En variante (non représentée), un élément d’interconnexion en silicium rendu conducteur par dopage est en contact avec la sous-couche 221 d’interface en matériau conducteur, assurant, là aussi, un bon contact électrique. On peut réaliser un ou plusieurs éléments d’interconnexion (comme on le voit en figures 11A et 11A ou en figures 12A-12B, commentées ci-dessous). Un composant selon l’invention peut donc comporter une pluralité d’éléments d’interconnexion, chacun s’étendant selon une direction perpendiculaire au substrat sur lequel ces éléments sont réalisés et chacun ayant une structure telle que décrite ci-dessus. Ces éléments d’interconnexion peuvent être disposés en matrice avec par exemple un pas d’au moins 2 µm ou compris entre 2 µm et 5 µm ou même 10 µm et/ou une distance entre 2 éléments voisins (ou dimension de l’espace libre entre ces 2 éléments) au moins égale à 0,2 µm ou comprise entre 0,2 µm et 5 µm ou entre 0,2 µm et 10 µm . Comme représenté en figures 11A et 11B, les éléments d’interconnexion 201-202 d’un composant selon l’invention peuvent être insérés dans des plots (ou « pads ») 40 d’accueil, de préférence en un matériau ductile, par exemple de l’aluminium ou de l’indium, formés sur un substrat 42 d’un composant. Ce dernier peut être un composant électronique comportant des éléments tels que des diodes 41, en contact avec les plots 40, ou bien un circuit électronique et des moyens de connexion, par exemple des vias tels que les vias 30, qui relient ce circuit et les plots 40. Le substrat 32 peut être par exemple un circuit de lecture de type CMOS ; ou bien, il peut avoir la structure décrite ci-dessous en lien avec la , avec des éléments tels que des moyens de connexion, par exemple des via, reliés à un élément de circuit ou un circuit 33 réalisé dans le substrat 32. L’opération de connexion des deux composants peut être réalisée à l’aide d’un équipement de « flip-chip». L’assemblage est effectué en deux étapes : - un alignement, de préférence à température ambiante, des deux circuits ( ) ; - puis une mise en contact et une hybridation ( ); celle-ci est effectuée en appliquant une force perpendiculairement au plan d’assemblage. Sur les figures 11A et 11B, les éléments d’interconnexion 20 1 -20 2 : -sont en forme de micro-tubes, mais toute autre forme de l’élément d’interconnexion présentée dans la présente demande peut être utilisée ; - sont conducteurs du point de vue électrique, en contact avec un pied 221 en matériau conducteur. Les figures 12A et 12B représentent chacune une configuration d’une telle matrice après hybridation avec un composant comportant un substrat 42 muni d’une pluralité de plots 40 en matériau ductile; les éléments d’interconnexion sont ici des micro-inserts droits (ayant par exemple la forme représentée en figures 8A et 8B), à surface extérieure festonnée. Selon un exemple de réalisation (voir ): - l’épaisseur de la couche dans laquelle les micro-éléments de connexion sont réalisés (laquelle épaisseur est égale à la hauteur h 1 de chaque micro-élément) est comprise entre 0.5 µm et 3 µm ; - et/ou la taille (ou section ou largeur de paroi ou de gravure) e, mesurée suivant un axe parallèle à la surface du substrat 32) du micro-élément est comprise entre 0.2 µm et 0.5 µm ou entre 0.2 µm et 1 µm ; - et/ou le pas d de la matrice de micro-éléments est compris entre 2 µm et 10 µm ; - et/ou la profondeur d’insertion p des micro - éléments dans les plots 40 est comprise entre 50 et 100% de la hauteur h 1 du micro - élément ; cette gamme permet une bonne tenue mécanique, mais aussi, éventuellement, un bon contact électrique; - et/ou la hauteur h 2 de chaque plot 40 est de 1 à 2 fois la hauteur h 1 du micro-élément qui est inséré dans ce plot, ce qui permet une bonne tenue mécanique. Dans le cas de la , chaque élément d’interconnexion est rendu conducteur électrique par un revêtement 210 d’une couche métallique et est en contact électrique avec une sous-couche 221 d’interface. Cette dernière est elle-même en contact avec un via 30 du substrat 32, chaque via 30 étant relié à un élément de circuit ou un circuit 33 réalisé dans le substrat 32. L’application illustrée ici est de type « micro-display » : le dispositif 42 est par exemple de type « micro-led » et est hybridé sur circuit 32 de lecture CMOS.L’invention permet par exemple d’assembler un circuit de lecture 32 à un composant 42 qui peut être pixellisé et hétérogène, par exemple de type « display » (ou de type écran de montre ou d’appareil photo ou d’appareil de télévision) ; en variante, le composant 42 peut être un détecteur infrarouge refroidi. Composant formant au moins connexion mécanique comportant un substrat (32), muni, sur une de ses faces (32a), d’au moins un micro-élément (20a-20e, 20b’, 20 1 -20 4 ) de connexion en silicium, s’étendant selon une direction perpendiculaire à ladite face, ayant une paroi latérale dont au moins une partie a une direction faisant un angle non nul avec ladite direction perpendiculaire au substrat. Composant selon la revendication 1, au moins un élément d’interconnexion (20) ayant une section, dans un plan parallèle à ladite face du substrat (32), en forme de couronne ou de forme circulaire ou en croix. Composant selon l’une des revendications 1 ou 2, ladite paroi latérale comportant une surface festonnée et/ou comportant des motifs en forme de stries et/ou de pics et/ou de rugosité(s). Composant selon l’une des revendications 1 à 3, ladite paroi latérale ayant, dans un plan perpendiculaire à ladite face, un profil non linéaire. Composant selon l’une des revendications 1 à 4, le micro - élément étant au moins en partie en silicium polycristallin ou en silicium amorphe, ou bien étant en silicium dopé pour être conducteur. Composant selon l’une des revendications 1 à 5, au moins un micro -élément étant revêtu d’une couche métallique (210). Composant selon l’une des revendications 1 à 6, au moins un micro-élément étant revêtu d’une couche métallique (210) et/ou étant en silicium dopé pour être conducteur, le substrat (32) comportant au moins une partie d’un circuit (33) électrique ou électronique et des moyens (30) de connexion électrique dudit micro-élément et de ladite partie d’un circuit (33). Composant selon l’une des revendications 1 à 7, au moins un micro-élément (20, 20a-20e) étant au contact d’une sous-couche d’interface (221). Composant selon la revendication 8, la sous-couche d’interface étant en SiO 2 , ou en SiN, ou en Ti, ou en un alliage Ti/TiN, ou en Al. Composant selon l’une des revendications 8 ou 9, la sous-couche d’interface ayant une épaisseur comprise entre 5 nm et 100 nm. Composant selon l’une des revendications 1 à 10, au moins un micro-élément (20, 20a-20e) comportant un pied d‘ancrage (220a) sur ladite face (32a) du substrat (32). Composant selon l’une des revendications 1 à 11, comportant une pluralité d’élément d’interconnexion. Dispositif hybride comportant un composant (42) muni d’au moins un plot d’interconnexion (40), au moins un composant selon l’une des revendications 1 à 11, dont au moins un élément d’interconnexion est inséré dans ledit plot d’interconnexion. Dispositif hybride selon la revendication 13, ledit plot d’interconnexion (40) étant en un matériau ductile. Procédé de réalisation d’un composant formant connexion mécanique, comportant au moins un élément d’interconnexion mécanique (20) sur un substrat (32), ce procédé comportant : a) - une étape de formation d’une couche (220) ou d’un substrat (230) en silicium sur une face dudit substrat (32); b) - une étape de gravure, par technique DRIE, de ladite couche (220) ou dudit substrat (230) pour former au moins un élément d’interconnexion (20) s’étendant selon une direction perpendiculaire à ladite face du substrat (32). Procédé selon la revendication 15, au moins un élément d’interconnexion ayant une section, dans un plan parallèle à ladite face du substrat (32), en forme de couronne ou de forme circulaire ou en croix. Procédé selon la revendication 16, au moins un élément d’interconnexion étant en forme de micro-tube et ayant une section, dans un plan parallèle à ladite face du substrat (32), en forme de couronne, l’étape b) de gravure laissant subsister un creux (26) à l’intérieur dudit élément. Procédé selon l’une des revendications 15 à 17, une couche d’interface (221) étant formée entre la couche de silicium et la surface (32a) du substrat (32). Procédé selon l’une des revendications 15 à 18, l’étape de gravure étant réalisée sur une partie seulement de l’épaisseur de la couche (220) en silicium. Procédé selon l’une des revendications 15 à 19, comportant en outre une étape de dépôt d’une couche métallique (210) sur au moins un élément d’interconnexion.